(57)【要約】【課題】従来の住宅、ビル等の外壁、屋根等が夏季の太陽光により、室内温度が上昇して冷房用の電気、ガス、石油等のエネルギー等の損失する問題が生じる課題があり、冬季は夏季の反対で外壁材、屋根材が冷却されて、室内温度の降下があり、冬季の暖房用の電気、ガス、石油エネルギーを必要とする問題が生じる課題が有る。一方、蓄電池容器に於いて、夏季の太陽光による加熱による蓄電池モジュ−ルの温度上昇、冬季太陽光の冷熱よる冷却が生じる、加熱、冷却による蓄電地モジュール内部の性能低下の問題が生じる課題が有る【解決の手段】微細孔を有する活性炭、木材粉、シリカ、（合成シリカ）に蓄熱材を注入した複合蓄熱材を樹脂と混合して目的とする形状に発泡成形加工した、断熱建築建材と蓄電池断熱材である。例えば、目的とする形状（住宅の外壁材）に発泡成形加工した断熱材の片面に木材板、片面にアルミニュ−ム板をそれぞれ設けて、住宅のエネルギー消費を少なくする。  上記の断熱材の両面にアルミニュ−ム板を設けてた、板状を器状に加工した蓄電池容器の上部より蓋をして蓄電池モジュールの性能低下を少なくする。【選択図】なし【特許請求の範囲】
【請求項１】
微細孔を有す活性炭，木材粉、シリカ（合成シリカ工業生産物）に蓄熱材を注入した複合蓄熱材と樹脂を発泡成形加工してなる事を特徴とする断熱建築建材と蓄電池断熱材。
【請求項２】
畜熱材を撹拌遠心力で回転する容器の中に入れる、その容器に活生炭、木材粉、シリカの１種類を入れた後に１分間１，５００回転〜３，０００回転して成る事を特徴とする請求項１の複合蓄熱材。
【請求項３】
請求項１項の複合蓄熱材と樹脂を射出成形機にてカウタープレッシヤー成形（ＰＣ成形）で材料内部が発泡成形加工してなる事を特徴とする請求項１の断熱建築材、蓄電池断熱材。
【請求項４】
請求項１の複合蓄熱材と樹脂を押し出し発泡成形加工にて成形加工して成る事を特徴とする断熱建築建材、蓄電池断熱材。
【請求項５】
請求項１、請求項、３、請求項４の断熱建築建材、蓄電池断熱材の片面又は両面に金属を設けた事を特徴とする断熱建築建材と蓄電池断熱材。
【請求項６】
請求項１、請求項３、請求項４の断熱建築建材と畜電池断熱材の片面又は両面に非鉄金属を設けて成ることを特徴とする断熱建築建材と蓄電池断熱材。
【請求項７】
請求項１請求項３、請求項４の断熱建築建材と蓄電池断熱材の片面又は両面に木材を設けた事を特徴とする断熱建築建材と蓄電池断熱材。
【請求項８】
請求項１請求項３、請求項４の断熱建築建材と蓄電池断熱材に片面又は両面に樹脂板状を設けて成る事を特徴とる断熱建築建材と蓄電池断熱材。
【請求項９】
請求項１、請求項３、請求項４の断熱建築建材と蓄電池断熱材片面又は両面に繊維に樹脂加工した材料を設けてなる事を特徴とする断熱建築建材と蓄電池断熱材。
【請求項１０】
請求項１、請求項３乃至９の断熱建築建材と蓄電池断熱材の形状は任意の形状に成形加工して成る事を特徴とする断熱建築建材と蓄電池断熱材。
【請求項１１】
請求項５至る請求項１０を組み合わせて成形加工して成る断熱建築建材と蓄電池断熱材。
【請求項１２】
請求項１、請求項２至る請求項１１の断熱建築建材と蓄電地断熱材以外の目的の容器に用いる事を特徴とする断熱建築建材と蓄電池断熱材。
【請求項１３】
請求項１、請求項３、請求項４を断熱建築建材の片面又は両面に市場にて販売している建築材料を設けてなる事を特徴とする断熱建築建材。
【発明の詳細な説明】
【技術分野】
【０００１】本発明は、複合蓄熱材と樹脂その他材料を用いた、建築建材の外壁材、屋根材、蓄電池容器等に関する。さらに詳しくは、住宅、ビルの外壁材、屋根材等に用いる、夏季の太陽光の温熱が当たり外壁材、屋根材、蓄電池容器が、加熱する為に住宅内部、ビル内部、蓄電池内部が加熱されて温度が上昇する。冬季の太陽光の冷熱が当たり外壁材、屋根材、蓄電池容器が冷却されて住宅内部、ビル内部、蓄電池内部の温度が降下している関係で、住宅，ビルの冷暖房の為の電気、ガス、石油のエネルギーを少なく消費し、蓄電池内部の温熱加熱、冷熱による冷却にて蓄電池性能低下を少なくするための断熱建築建材と蓄電池断熱材に関するものである。
【背景技術】
【０００２】住宅、ビル等の外壁、屋根等が夏季の太陽光による温熱加熱により、室内温度が上昇して冷房用電気、ガス、石油等のエネルギー等の損失する問題が生じる欠点がある、冬季は夏季と反対で外壁材、屋根材を冷却されて、室内の温度降下があり、冬季の暖房の電気、ガス、石油エネルギ−を必要とする問題が生じる欠点がある。
一方、蓄電池容器に於いて、夏季の太陽光による加熱による蓄電池内部の温度上昇、冬季の太陽光の冷熱よる冷却されて。加熱、冷却による蓄電池ケース内部の性能低下の問題が生じて電池寿命を短くする欠点がある。
【先行技術文献】
【０００３】
【特許文献１】特許公開２００３−３４９９３
【特許文献２】特許公開平１０−６０２８７
【特許文献３】特許出願２００４−５１３６２４
【特許文献４】特願２０１１−１５７１５０
【特許文献５】特願２０１１−２１１５４６
【特許文献６】特願２０１２−１０４７５
【非特文献】
【０００４】
【非特許文献１】シリカ（合成シリカ・サイリシア）富士シリシア化学株式会社製でケイ酸をゲル化させた３次元構造のコロイド状シリカです。
【発明の概要】
【発明が解決しようとする課題】
【０００５】本発明は、住宅、ビル等の外壁、屋根等が夏季の太陽光により加熱温度が６５度〜８５度程度の加熱により、室内温度が上昇して冷房用電気、ガス、石油等のエネルギーの損失を生じる課題が有る、冬季の太陽光の冷熱による住宅、ビルの外壁、屋上等が太陽光の冷熱によりマイナス０度〜１５度程度に冷却され室内温度を降下して、暖房用電気、ガス、石油のエネルギー損失を生じる課題がある、使用する外壁材、屋根材の材質、表面の色、等により加熱温度、冷却温度が異なる。
蓄電池の外面が、夏季の太陽光の温熱が当たり、外面の温度が６５度〜８５度、冬季は太陽光の冷熱が当たり、蓄電池外面が冷熱により０度〜１５度と冷却される。蓄電池内部の温度が加熱や冷却されて蓄電池内部の性能を短くなる欠点が生じる課題がある。
【課題を解決するための手段】
【０００６】本発明に係わる断熱建築建材、蓄電池断熱材は、微細孔を有する活生炭、木材粉、シリカ（合成シリカ）に蓄熱材を注入した複合蓄熱材を樹脂と発泡成形加工してなる事を特徴とする断熱建築建材と蓄電池断熱材。【０００７】微細孔を有する活性炭のサイズは０，０１ｍｍ〜０，０５ｍｍ、木材粉サイズは、５０メッシュ〜８０メッシュ、シリカは合成シリカで、サイズは１０ミクロン〜５０ミクロンで材質は、ケイ酸をゲル化させた三次元構造のコロイド条シリカを使用する。【０００８】請求項１の複合蓄熱材の蓄熱材はパラフイ等使用して、パラフイの溶融温度５０度〜９５度を用いて、１分間に１，５００回転〜３，０００回の撹拌遠心力で撹拌する容器に蓄熱材をいれて、活性炭、木材粉、シリカ等の一種類を注入する、回転時間は容器の大きさ、蓄熱材の量、活生炭、木材粉、シリカそれぞれの量により異なる。容器の中身の重量１０ｋｇが入る場合、１分２，０００回転にて時間３分〜４分で完了する【０００９】上記の撹拌機で活生炭、シリカ１００重量部に対し蓄熱材１５重量部〜７３重量部を使用する、木材粉１００重量部に対し蓄熱材２５重量部〜９０重量部を使用してそれぞれの複合蓄熱材を作成する。【００１０】請求項１項の発泡成形加工して成る断熱建築建材と蓄電池断熱材は、上記で製造した複合蓄熱材をウレタン樹脂１００重量部に対し、起泡剤２重量部〜４重量部、泡安定剤（制泡剤）２重量部〜４重量部、複合蓄熱材１０重量部〜７０重量部を撹拌して、目的とする形状の容器（成形型）に注入して、８０度にて２０分、１４０度にて５分加熱で作成する。【００１１】使用する樹脂「この項のカッコ内英字は略称を示す」はフェノ−ル、ポリスチレン、ポリエチレン、ウレタン、天然ゴム、合成ゴム、合成ゴムには、ポリブタン系、ニトリル系、プロロプレン系、アクリルゴム（ＡＣＭ）、ニトリルゴム（ＮＢＲ）、インプレンゴム（ＩＲ）、ウレタンゴム（Ｕ）、エチレンプロピレンゴム（ＥＰＭ，ＥＰＤＭ），クロスルホン化プリエチレン（ＣＳＭ）、エピククルヒドリンゴム（ＣＯ、ＥＣＯ）、クロロプレンゴム（ＣＲ）、シリコーンゴム（Ｑ）、スチレン・ブタジエンゴム（ＳＢＲ）、ブジエンゴム（ＢＲ）フッ素ゴム（ＦＫＭ）、ポリイソブチレン（ブチルゴム１１Ｒ）、ゴム・エラストマー材料、アクリロ二トリ・塩素化ポリエチレン・スチレン重合体（ＡＣＳ）、アクリロ二トリルスチレン共重合樹脂（ＡＳ）、ジジクロベンダジエン（ＤＣＰＤ）、エポキシ樹脂（ＥＰ）、エチレン酢酸微ビニルコポリーマー（ＥＶＡ）、繊維強化プラスチック（ＦＲＰ）、（ＦＲＴＰ）、ガラス繊維強化プラスチック（ＧＲＴＰ）、液晶ポリマー（ＬＣＰ）、メラミンアルデヒト（メラミン樹脂）（ＭＦ）、天然ゴム（ＮＲ）、プリアミド（ナイロン）（ＰＡ），ポリアミドイミド（ＰＩＡ）、ポリアリレイ−ト（ＰＡＦ）、ポリプチレンナフサレート（ＰＢＮ），プリカーボネート（ＰＣ）、高密度ポリエチレン（ＰＥ−ＨＤＰＥ）、低密度プリエチレン（ＰＥーＬＤＰＥ）、フェノール樹脂（ＰＥ）、ポリミド（ＰＩ）、ポリウレタン（ＰＵ）、ポリ塩化ビニール（ＰＶＡ）、シリコ−ン（ＳＩ）、熱可塑性ポリウレタン（ＴＰＵ）、ユリア樹脂（ＵＦ）不飽和プリエステン（ＵＰ）等の材料を使用する。【００１２】請求項３は、樹脂１００重量部に複合蓄熱材１０重量部〜７０重量部と起泡剤２重量部〜４重量部、泡安定剤２重量部〜４重量部を目的とする形状金型にて射出成形加工した材料内部が発泡状に成る断熱建築建材で、板状の断熱材、断熱材の外壁材、断熱材の屋根材、外壁断熱材、床断熱材、室内断熱材、等に用いる事が出来る。【００１３】上記の成形加工方法は射出成形機を用いて、カウンタープレッシヤー成形（ＣＰ成形）で、あらかじめ成形金型内に高圧の窒素ガス又は炭酸ガスなどで加圧状態にしておき、樹脂と複合蓄熱材を混合した材料を射出した後に一気に脱圧して樹脂の発泡を生じさせるため、平滑な成形品の表面が得られると同時に金型再現性に良く、さらに、均一かつ緻密な発泡により製品強度を維持しつつ軽量化が図れるため、原材料の省資源化と軽量化による省エネルギー化が出来る。
蓄電池セルを組み合わせた、蓄電池モジュ−ルのセル間の断熱材と蓄電池モジュ−ル断熱容器、其の他断熱材や電子機器の断熱容器として使用できる。【００１４】請求項４は、樹脂１００重量部に対し複合蓄熱材１０重量部〜７０重量部と起泡剤２重量部〜４重量部と泡安定剤２重量部〜４重量部を混合した材料を押し出し成形機で目的とする形状の金型にて発泡成形加工して成る断熱建築建材と蓄電池断熱材。
平板状断材、断熱材の外壁材、断熱材の屋根材、床断熱材、室内断熱材、蓄電池セルを組み合わせた、蓄電池モジュールのセル間の断熱材と蓄電池モジュール断熱容器、その断熱材や他電子機器の断熱容器にも使用できる。【００１５】請求項５は、請求項１の発泡成形加工、請求項３のカウンタープレッシヤ成形加工、請求項４の押し出し発泡成形加工の断熱建築建材、例えば外壁材、屋根材の片面又は両面に金属類の鉄板、ステンレス板、亜鉛引き鉄板等を設け断熱建築建材の強度、美観等付与して住宅、ビル、工場等の断熱建築建材の用途を広める。蓄電池断熱容器に加工した、外面又は内面に金属鉄板、ステンレス板、亜鉛引き鉄板等を設けて蓄電池断熱容器その他の断熱容器の強度、美観等付与して自動車、電車、住宅等に使用出来る。【００１６】請求項６は、請求項１請求項３、請求項４の断熱建築建材、例えば外壁材、屋根材の片面又は両面に非鉄金属類のアルミニウム板、アルミ箔、チタン板、銅板等設け断熱建築建材の美観等付与して住宅、ビル、工場等の断熱建築建材の用途を広める。蓄電池断熱容器に加工した、外面又は内面にアルミニウム板、アルミ箔、チタン板、銅板、等を設け蓄電池容器その他の容器の美観等を付与しして自動車、電車、住宅等に使用出来る。【００１７】請求項７は、請求項１、請求項３、請求項４の断熱建築建材、例えば外壁材、屋根材、床材の片面、両面に断熱性を有する木材板を設け断熱建築建材の断熱性の向上に役立て住宅、ビル、工場等の断熱建築建材として使用出来る。蓄電池容器に加工した容器の外面、内面に木材板設け住宅な等の蓄電池断熱容器に使用出来る。【００１８】請求項８は、請求項１、請求項３、請求項４の断熱建築建材、例えば外壁材、屋根材、床材に樹脂板を設け住宅、ビル、工場等の断熱建築建材に使用出来る。蓄電池容器に加工した容器の外面、内面に樹脂板を設けて蓄電池断熱容器に使用出来る。【００１９】請求項９は、請求項１、請求項３、請求項４の断熱建築建材、例えば外壁材、屋根材、床材の片面又は両面に繊維に樹脂加工した材料を設け住宅、ビル、工場の断熱建築建材に使用出来る。蓄電池容器に加工した容器の外面、内面に繊維に樹脂加工した材料を設けて蓄電池断熱容器に使用出来る。【００２０】請求項１０は、請求項１、請求項３、請求項４の断熱建築建材、例えば外壁材、屋根材、床材の形状は曲線状、円形状、筒状、四角状、三角状等の目的とする任意の形状に成形工して住宅、ビル、工場の断熱建築建材に用いて色々な形状の住宅、ビル、工場を製作するのも良い。蓄電池断熱材の形状も上記のよう任意の形状に成形加工して蓄電池断熱容器として自動車、電車、住宅等に使用しても良い。【００２１】請求項１１は、請求項４至る請求項１０組のみ合わせた断熱建築建材で、例えば、断熱建築建材の外壁材の場合、外壁面（室内面の反対側屋外面）にアルミニウム板を設け、外壁材の室内側面に木材を設ける。その他、断熱建築材の床材の室内面に木材を設け、その裏側にアルミ箔又は樹脂板、や繊維樹脂加工板，鉄板を設けた断熱建築建材を住宅、ビル、工場等に用いることが出来る。其の他に、鉄板、非金属類、樹脂板等を組み合せって断熱建築建材を作成する、請求項３項の射出成形機にてカウタープレッシヤー成形（ＰＣ成形）の蓄電池容器を成形後に容器外面にアルミニウム板を設け、断熱性の良い杉板等を内部に設けて蓄電池容器の断熱性を向上を目指すのも良い。【００２２】請求項１２は、請求項１、請求項３至る請求項１１の断熱建築建材と蓄電池断熱以外の冷蔵蔵のケース、自動車荷台の冷蔵庫箱等に使用するのも良い。【００２３】請求項１３は、請求項１、請求項３乃至１１の断熱建築建材の片面又は両面に市場にて販売している建築建材、例えばコンクリート、レンガ、瓦、陶磁器タイル、繊維強化セメント板、ガラス，モルタル板、石、人造石、石膏ボード、木毛セメント、不燃木材、準不燃木材、難燃木材、難燃合板等に使用出来る。【００２４】外壁材のサイディングで窯業系、窯業系として、セメント質と繊維質を主原料として、板状に成形し，養生・硬化させたもの。サイディングの組成によって、「木繊維補強セメント」「繊維補強セメント」「繊維補強セメント・けい酸カルシュウム板系」の３種類に分かれて、耐火性、デザインのバリエーションが豊富で、住宅用外壁材がある。【００２５】サイディングに金属系、セラミック系にタイル、天然石材、テラゾの人造石等、樹脂系に塩化ビニール樹脂を使用している。木質系に天然木材に塗装したもの以外に、木材の小片を接着したパーチクルボード製や木質繊維を原料とする成形板のＭＤＦと、サイディングのＡＬＣが有り、石灰質原料と珪酸質原料を主原料とし、発泡剤や混和材を混合して形成し、養生硬化させた多孔質の軽量気泡コンクリートのパネルのＡＬＣ。耐熱性を有する。【００２６】上記市販の建築建材に本発明の断熱建築建材を設けてより良い断熱性を付加して、住宅、ビル、鉄骨構造の床、壁、天板などに使用出来る。
【発明の効果】
【００２７】以上の述べた、複合蓄熱と樹脂を混合し発泡成形工した、図１に示す、断熱建築建材の外壁材の断面図で、１は１５ｍｍ厚みの断熱材で、１の断熱材両面に２ｍｍ厚みのアルミニウ板を設けた外壁材の屋外面の２アルミ二ューウ板面に８５度の温熱を加熱後、４時間経過後の外壁材の表面温度６５度で室内面３の裏面温度３５度を測定した断熱建築建材を示す。温度測定結果表１に示す。【００２８】又、図２に示す、蓄電池断熱材の蓄電池容器の断面図で、１５ｍｍ厚みの断熱材１で、断熱材１の厚み１５ｍｍの外面２と内面３に２ｍｍ厚みのアルミニュ−ウム板を設けた蓄電池モジュ−ルが入る容器部Ｂに、蓋部Ａをして周囲８５度の温熱の中に入れる、４時間経過後アルミニューウム板３の温度３５度を測定した蓄電池容器を示す。
温度測定結果は表２に示す。【００２９】一方、図３に示す、市販の外壁材断面図で１４ｍｍのけい酸カルシュウム板で、外壁材の屋外面１に８５度の温熱を加熱する、４時経過後の屋外面１の温度９６，７度で室内面３の温度５９，６度の測定を示す。【００３０】上記の温度測定に示すように、図１の本発明の断熱建築建材の外壁材２の面に８５度の加熱温度対して室内面３の温度３５度で、図３市販の外壁材外面１の加熱温度８５度にて外壁材内面２の測定温度５９，６度の結果を示す。此の発明の断熱効果は高く社会的に其の効果は大で有る。温度測定結果表３に示す。
【図面の簡単な説明】
【００３１】
【図１】断熱建築建材の外壁材断面図
【図２】蓄電池断容器の断面図
【図３】市販の外壁材断面図
【図４】断熱建築建材の外壁材の断面図
【発明に実施する為の形態】
【００３２】以下本発明の実施形態を図１〜図４に基づいて説明する。
【００３３】図１は、外壁材を示す、断熱材１はパラフイを木材粉、活生炭、合成シリカ等の微細孔に注入した複合蓄熱材を作成する。ウレタン樹脂１００重量部に対して、起泡剤２重量部〜４重量部、泡安定剤（制泡剤）２重量部〜４重量部に上記で作成した複合蓄熱材１０重量部〜７０重量部を撹拌して、外壁材の厚みが１５ｍｍ、幅は目的とする幅で成形できる成形型に注入して、加熱して外壁材の断熱材１を作成する。
製作した（１）断熱材の両面に（１）アルミニュ−ム板（２ｍｍ厚み）と（２）アルミニューム板（２ｍｍ厚み）を設けた断熱建築建材の外壁材。
（１）アルミニュ−ム板に８５度の温度を加熱後、４時間経過後（３）アルミニュ−ム板      の測定温度３５度を示す。（１）アルミニュ−ム板面をマイナス１０，２度に冷却      しその裏面に設けた（３）アルミニュ−ム板の測定温度マイナス１，９度を示す
表１に断熱建築建材で外壁材の１実施例の温度測定を示す。
【００３４】図２は、蓄電池容器を示し、図１で作成した（１）断熱材の厚み１５ｍｍに両面に２ｍｍ厚みを有する（２）と（３）のアルミニュ−ム板を設けた材料で、蓄電池モジュ−ルが入る（Ｂ）容器部に、蓄電池容器の（Ａ）蓋部を取り付けた後に、周囲８５度の温度中に入れる。４時間経過後に容器内の（３）アルミニューム板面の測定温度３５度を示す。
表２に蓄電池断熱容器の１実施例の温度測定を示す
【００３５】図３は市販の外壁材を示し、外壁材の材質はけい酸カルシュウムで、厚み１４ｍｍ、（１）外壁材外面に８５度の温度を加熱して、４時間経過後（１）外壁材外面の表面温度９６，６度、（２）外壁材内面の温度５９，６度を示す。（１）外壁材外面の表面温度マイナス１３，２度、（２）外壁材内面の温度マイナス８，１度を示す。
表３に市販のお外壁材の１実施例の温度測定を示す。
【００３６】図４は、外壁材の断熱材を示す、図１で作成した（２）断熱材１５ｍｍ厚に（１）アルミニューム板１ｍｍ設け、その反対側の（３）杉板の厚み１７ｍｍを設けた建築建材の外壁材で、（１）アルミニューム板の表面に８５度の温度を加熱する、４時間経過後（１）アルミニュ−ム板の測定温度６５，１度で、（４）杉板面の測定温度１３，９度を示す。外壁材の（１）アルミニューム板をマイナス１３，３度に冷却し、その裏面（４）杉板面の測定温度２，７度を示す。
表４に断熱建築建材の外壁材の１実施例の温度測定を示す。
【符号の説明】
【００３７】図１、
（１）断熱材
（２）屋外面アルミニュ−ム板
（３）室内面アルミニュ−ム板
図２、
（１）断熱材
（Ａ）蓋部
（Ｂ）容器部
（２）外面アルミニュ−ム板
（３）内面アルミニキュ−ム板
図３
（１）外壁材外面
（２）外壁材内面
図４
（１）アルミニュ−ム板
（２）断熱材
（３）杉板
（４）杉板面
【図１】
2014040761.tif 000002
【図２】
2014040761.tif 000003
【図３】
2014040761.tif 000004
【図４】
2014040761.tif 000005